(57)【特許請求の範囲】
【請求項１】
質量％で、
Ｃ：０．４０〜０．７０％、
Ｓｉ：０．０１〜０．３０％、
Ｍｎ：０．３０〜１．００％、
Ｐ：０．０００１〜０．０２００％、
Ｓ：０．０１００〜０．１０００％、
Ａｌ：０．００１〜０．１００％
を含有し、残部がＦｅおよび不純物からなる鋼板であり、
フェライト粒内の炭化物個数に対するフェライト粒界の炭化物個数の比率が１を超え、フェライト粒径が５μｍ以上であり、ビッカース硬さが１００．０ＨＶ以上、１８０．０ＨＶ以下であることを特徴とする加工性及び焼入れ・焼戻し後の耐摩耗特性に優れる高炭素鋼板。
【請求項２】
請求項１に記載の鋼板が、添加元素として質量％で、さらに、
Ｎ：０．０００１〜０．０２００％、
Ｏ：０．０００１〜０．０２００％、
Ｔｉ：０．００１０〜０．１００％、
Ｂ：０．０００１〜０．０１００％、
Ｃｒ：０．００１〜０．５００％、
Ｍｏ：０．００１〜０．５００％、
Ｎｂ：０．００１〜０．１００％、
Ｖ：０．００１〜０．１００％、
Ｃｕ：０．００１〜０．１００％、
Ｗ：０．００１〜０．１００％、
Ｔａ：０．００１〜０．１００％、
Ｎｉ：０．００１〜０．１００％、
Ｓｎ：０．００１〜０．０５０％、
Ｓｂ：０．００１〜０．０５０％、
Ａｓ：０．００１〜０．０５０％、
Ｍｇ：０．０００１〜０．０５００％、
Ｃａ：０．００１〜０．０５０％、
Ｙ：０．００１〜０．０５０％、
Ｚｒ：０．００１〜０．０５０％、
Ｌａ：０．００１〜０．０５０％、
Ｃｅ：０．００１〜０．０５０％、
の内の１種または２種以上の含有を許容することを特徴とする前記請求項１に記載の加工性及び焼入れ・焼戻し後の耐摩耗特性に優れる高炭素鋼板。
【請求項３】
前記請求項１または請求項２に記載の成分の鋼片を直接、または一旦冷却後、加熱し、熱間圧延する際に、６５０℃以上、９５０℃以下の温度域で仕上げ熱延を完了し、４００℃以上、６００℃以下で捲取った熱延鋼板を酸洗し、その後に２つの温度域で保持する２段ステップ型の箱焼鈍を施すに際し、１段目焼鈍温度までを３０℃／ｈｒ以上、１５０℃／ｈｒ以下の加熱速度で加熱し、６５０℃以上、７２０℃以下の温度域で３ｈｒ以上、６０ｈｒ以下保持する１段目の焼鈍を施し、更に２段目焼鈍温度までを１℃／ｈｒ以上、８０℃／ｈｒ以下の加熱速度で加熱し、７２５℃以上、７９０℃以下の温度域で３ｈｒ以上、５０ｈｒ以下保持する２段目の焼鈍を施した後に、６５０℃までの冷却速度を１℃／ｈｒ以上、１００℃／ｈｒ以下に制御し、その後に室温まで冷却することを特徴とする加工性及び焼入れ・焼戻し後の耐摩耗特性に優れる請求項１又は２に記載の高炭素鋼板の製造方法。
【発明の詳細な説明】
【技術分野】
【０００１】
本発明は、加工性及び焼入れ・焼戻し後の耐摩耗特性に優れる高炭素鋼板及びその製造方法に関するものである。
【背景技術】
【０００２】
質量％で炭素を０．４〜０．７％含有する高炭素鋼板は、鋼帯からブランク材を切り出し、打ち抜き成形、曲げ成形等の冷間プレス成形が施され、自動車の駆動系部品やバネ部品の素材として用いられる。上記部品には耐摩耗特性の確保が必要であり、プレス成形後には焼入れ・焼戻し等の熱処理が施され、部品の強度が高められる。一方、冷間プレス成形では、高炭素鋼板は炭素を多く含むことから、他の鋼種に比べ変形抵抗が高く、さらに、針状炭化物が素材の割れの発生を招くため、成形性が低いことが課題となっている。また、近年に部品の高強度化が進められてきた中で、単純に部品の強度増加のみでは耐摩耗性は改善しない事例が明らかとなっており、特に、部品と部品が互いに摩擦及び摩耗する界面での化学的反応の制御により、耐摩耗性を向上させる必要性が高まっている。
【０００３】
これまで、高炭素鋼板の加工性と焼入れ焼き戻し後の耐摩耗特性を改善する技術について多くの提案がなされてきた（例えば、特許文献１〜５参照）。
【０００４】
例えば、特許文献１には、ベアリング等に使用される冷間鍛造用高耐食鋼材として、重量で、Ｃ：０．３５〜０．６５％、Ｃｒ：７．０〜１０．０％、Ｎ：０．０５０〜０．２０％、Ｓｉ：２．０％以下、Ｍｎ：１．５％以下、Ｃ＋Ｎ≦０．７０％とし、かつ変形抵抗式における変形抵抗係数ｋ：１０００〜１０６０ＭＰａ、加工硬化指数ｎ：０．１２〜０．１８として、ベアリングの連続冷間鍛造加工を可能にし、ベアリングに要求される転動疲労特性、耐摩耗性、耐食性、音響特性等の諸特性を満足させる鋼が開示されているものの、Ｃｒ及びＮを多く含有するため鋳造性は低下し、製造性に課題がある。
【０００５】
また特許文献２には、深絞り性が良好で、しかも高い硬度や優れた耐摩耗性を付与し得る高炭素鋼帯を、安定にかつ良好な表面清浄度を確保しながら製造する方法が開示されているものの、鋼中のセメンタイトの多くが黒鉛化されることから、焼入れの際の加熱に長時間を要する等の部品熱処理性に課題がある。
【０００６】
さらに特許文献３には、焼入、焼戻し後に耐衝撃性、耐摩耗性、耐疲労特性が優れ、しかも製造性、加工性が良好である高靭性高炭素冷延鋼板が開示されているものの、冷間圧延工程を経ることによる製造コストの増加を抑制することはできない。
【０００７】
特許文献４には、熱処理後のビッカース硬度で６５０以上を要求されるような高強度鋼板部品の素材に供され、熱処理前においては軟質で良好な成形性を備え、熱処理後においては硬度に比して優れた耐摩耗性を備えるとともに優れた靭性をも備える高炭素鋼板が開示されているものの、ＳＣＭ４１５（０．１５％Ｃ）との摩耗特性の調査に留まり、摩耗対象部材の強度が高い場合における耐摩耗性については、何ら記述がない。
【０００８】
特許文献５には、耐食性及び冷間加工性に優れ、熱処理後の十分な表面硬さを有して耐摩耗性にも優れており、残留オーステナイト量が少なく経年による寸法変化の少ないマルテンサイト系ステンレス鋼を用いた玉軸受が開示されているものの、Ｃｒ及びＭｏを多く含むため、合金コストの増加を招くと考えられる。
【先行技術文献】
【特許文献】
【０００９】
【特許文献１】特開２００５−２９８１１号公報
【特許文献２】特開平６−１０８１５８号公報
【特許文献３】特開平５−３４５９５２号公報
【特許文献４】特開２０１４−３４７１７号公報
【特許文献５】特開２０１４−５５３５７号公報
【発明の概要】
【発明が解決しようとする課題】
【００１０】
本発明は、上記実情に鑑み、熱間圧延・熱延板焼鈍の低コスト高炉一貫製造において、加工性と焼入れ・焼戻し後の耐摩耗特性に優れる高炭素鋼板とその製造方法を提供することを課題とするものである。
【課題を解決するための手段】
【００１１】
本発明者らは、上記課題を解決する手法について鋭意研究した。その結果、鋼中のＳ濃度とともに、加工前の鋼板の組織における炭化物の分散状態を、熱延から焼鈍における製造条件の最適化により制御し、炭化物を主にフェライト粒界上に析出させ、かつ粒界上の炭化物個数を粒内の炭化物個数よりも増加させることで優れた加工性が確保され、さらに焼入れ・焼戻し後の耐摩耗特性も改善することを知見した。
【００１２】
また、これを満足する鋼板の製造方法は、単に、熱延条件や焼鈍条件などを単一にて工夫しても製造困難であり、熱延・焼鈍工程などの、いわゆる一貫工程にて最適化を達成することでしか製造できないことも、種々の研究を積み重ねることで知見し、本発明を完成した。
【００１３】
本発明の要旨は、次の通りである。
【００１４】
（１）質量％で、
Ｃ：０．４０〜０．７０％、
Ｓｉ：０．０１〜０．３０％、
Ｍｎ：０．３０〜１．００％、
Ｐ：０．０００１〜０．０２００％、
Ｓ：０．０１００〜０．１０００％、
Ａｌ：０．００１〜０．１００％
を含有し、残部がＦｅおよび不純物からなる鋼板であり、
フェライト粒内の炭化物個数に対するフェライト粒界の炭化物個数の比率が１を超え、フェライト粒径が５μｍ以上であり、ビッカース硬さが１００．０ＨＶ以上、１８０．０ＨＶ以下であることを特徴とする加工性及び焼入れ・焼戻し後の耐摩耗特性に優れる高炭素鋼板。
【００１５】
（２）前記（１）に記載の鋼板が、添加元素として質量％で、さらに、
Ｎ：０．０００１〜０．０２００％、
Ｏ：０．０００１〜０．０２００％
Ｔｉ：０．００１〜０．０１００％、
Ｂ：０．０００１〜０．０１００％
Ｃｒ：０．００１〜０．５００％
Ｍｏ：０．００１〜０．５００％
Ｎｂ：０．００１〜０．１００％、
Ｖ：０．００１〜０．１００％、
Ｃｕ：０．００１〜０．１００％、
Ｗ：０．００１〜０．１００％、
Ｔａ：０．００１〜０．１００％、
Ｎｉ：０．００１〜０．１００％、
Ｓｎ：０．００１〜０．０５０％、
Ｓｂ：０．００１〜０．０５０％、
Ａｓ：０．００１〜０．０５０％、
Ｍｇ：０．０００１〜０．０５００％、
Ｃａ：０．００１〜０．０５０％、
Ｙ：０．００１〜０．０５０％、
Ｚｒ：０．００１〜０．０５０％、
Ｌａ：０．００１〜０．０５０％、
Ｃｅ：０．００１〜０．０５０％、
の内の１種または２種以上の含有を許容することを特徴とする前記（１）に記載の加工性及び焼入れ・焼戻し後の耐摩耗特性に優れる高炭素鋼板。
【００１６】
（３）前記（１）または（２）に記載の成分の鋼片を直接、または一旦冷却後、加熱し熱間圧延する際に、６５０℃以上、９５０℃以下の温度域で仕上げ熱延を完了し、４００℃以上、６００℃以下で捲取った熱延鋼板を酸洗し、その後に２つの温度域で保持する２段ステップ型の箱焼鈍を施すに際し、１段目焼鈍温度までを３０℃／ｈｒ以上、１５０℃／ｈｒ以下の加熱速度で加熱し、６５０℃以上、７２０℃以下の温度域で３ｈｒ以上、６０ｈｒ以下保持する１段目の焼鈍を施し、更に２段目焼鈍温度までを１℃／ｈｒ以上、８０℃／ｈｒ以下の加熱速度で加熱し、７２５℃以上、７９０℃以下の温度域で３ｈｒ以上、５０ｈｒ以下保持する２段目の焼鈍を施した後に、６５０℃までの冷却速度を１℃／ｈｒ以上、１００℃／ｈｒ以下に制御し、その後に室温まで冷却することを特徴とする加工性及び焼入れ・焼戻し後の耐摩耗特性に優れる高炭素鋼板及びその製造方法。
【発明の効果】
【００１７】
本発明によれば、加工性及び焼入れ・焼戻し後の耐摩耗特性に優れる高炭素鋼板及びその製造方法を提供できる。
【図面の簡単な説明】
【００１８】
【図１】本発明の主成分を有する鋼における、フェライト粒内の炭化物個数に対するフェライト粒界の炭化物個数の比率と加工性の関係を示す図である。
【図２】本発明の副成分を添加した鋼における、フェライト粒内の炭化物個数に対するフェライト粒界の炭化物個数の比率と加工性の関係を示す図である。
【図３】本発明の主成分を有する鋼における、鋼中のＳ含有量と耐摩耗特性の関係を示す図である。
【図４】本発明の主成分を有する鋼における、鋼中のＳ含有量と耐摩耗特性の関係を示す図である。
【発明を実施するための形態】
【００１９】
以下、本発明を詳細に説明する。
【００２０】
まず、本発明の鋼板の化学成分を限定した理由について説明する。ここで成分についての「％」は質量％を意味する。
【００２１】
（Ｃ：０．４０〜０．７０％）
Ｃは鋼中で炭化物を形成し、鋼の強化に有効な元素である。焼入れ・焼戻しの熱処理により部品の耐摩耗性を確保するためには０．４０％以上のＣ量が必要であり、０．４０％未満では焼入れ・焼戻し後の硬さが不足し、優れた耐摩耗特性を得ることができなくなるため、下限を０．４０％以上とする。一方、０．７０％を超えると、焼鈍後のフェライト粒径の微細化により、ビッカース硬さが増加し、加工性の低下を招くため、上限を０．７０％以下とする。より好ましくは０．４１％以上、０．６８％以下である。
【００２２】
（Ｓｉ：０．０１〜０．３０％）
Ｓｉは、脱酸剤として作用し、また、炭化物の形態に影響を及ぼす元素である。フェライト粒内の炭化物個数を減らし、フェライト粒界上の炭化物個数を増やすためには、２段型のステップ箱焼鈍により、焼鈍中にオーステナイト相を生成させ、一旦炭化物を溶解させた後に徐冷し、フェライト粒界への炭化物形成を促進させる必要がある。この際、Ｓｉの含有量が０．３０％を超えると、［００２５］に記載するトライボフィルムの形成を抑制し、焼入れ・焼戻し後の耐摩耗特性を低下させるため、上限を０．３０％以下とする。Ｓｉの含有量は少ないほど好ましいが、０．０１％未満への精錬にはコストの増加を招くため、下限を０．０１％以上とする。より好ましくは０．０１％以上、０．２８％以下である。
【００２３】
（Ｍｎ：０．３０〜１．００％）
Ｍｎは、２段型のステップ箱焼鈍において炭化物とともに、フェライトの形態を制御する元素である。０．３０％未満では、２段目焼鈍後の徐冷において、フェライトの核生成、及び、成長が促進され、焼鈍後のフェライト粒径の粗大化、及び、素材硬さの低下を引き起こし、加工性が低下するため、下限を０．３０％以上とする。一方、１．００％を超えると、徐冷時のフェライト変態における核生成頻度、及び、成長速度が著しく低下し、焼鈍後のフェライト粒径の微細化及び素材硬さの低下を招くとともに、焼入れ・焼戻し後の靭性低下も引き起こすため、上限を１．００％以下とする。より好ましくは０．３３％以上、０．９６％以下である。
【００２４】
（Ｐ：０．０００１〜０．０２００％）
Ｐは、フェライト粒界に強く偏析して、粒界炭化物の形成を抑制する元素である。少ないほど好ましいが、精錬工程において０．０００１％未満に高純度化するためには、精錬のために要する時間が多くなり、コストの大幅な増加を招くため、下限を０．０００１％以上とする。一方、０．０２００％を超えると、粒界炭化物の個数比率が低下し加工性の低下を招くため、上限を０．０２００％以下とする。より好ましくは０．００１３％以上、０．０１８９％以下である。
【００２５】
（Ｓ：０．０１００〜０．１０００％）
Ｓは鋼の加工性と耐摩耗性に大きな影響を及ぼす元素である。まず加工性の効果では、Ｓはフェライトとセメンタイトの界面に濃化して、その界面の剥離を促す元素であり、この界面剥離の効果によって加工性は向上する。また、耐摩耗性への影響では、耐摩耗環境において部品表層のＳは潤滑油／鋼界面にトライボフィルムの形成を促し、かつ形成されるフィルムの硬さは鋼中のＳ濃度が高いほど増加するため、耐摩耗性は改善する。０．０１００％未満の含有では上記の効果を得られないため、下限を０．０１００％以上とする。一方、０．１０００％を超えてＳを含有すると、後述の熱延板焼鈍工程において、フェライト／オーステナイト界面に顕著に濃化したＳの効果により、粒界炭化物の形成が抑制され、加工性の低下を招くため、上限を０．１０００％以下とする。より好ましくは０．０１５０％以上、０．０８００％以下である。
【００２６】
（Ａｌ：０．００１〜０．１００％）
Ａｌは、鋼の脱酸剤として作用しフェライトを安定化する元素である。０．００１％未満では、添加効果が十分に得られないので、下限を０．００１％以上とする。一方、０．１００％を超えると粒界上の炭化物の個数割合を低下させ、加工性の低下を引き起こす。このため、上限を０．１００％以下とする。より好ましくは０．００４％以上０．０９１％以下である。
【００２７】
本発明は、上記成分を鋼板の基本成分とするが、さらに、鋼板の加工性を向上させる目的で、以下に述べる成分を選択的に含有させることができる。
（Ｎ：０．０００１〜０．０２００％）
Ｎは、フェライト粒界への偏析により、粒界上の炭化物の形成を抑制する元素である。含有量は少ないほど好ましいが、０．０００１％未満に低減することは精錬コストの増加を招くため、下限を０．０００１％以上とする。一方、０．０２００％を超える含有量では、２相域焼鈍、及び、徐冷を施したとしても、フェライト粒内の炭化物の個数に対するフェライト粒界上の炭化物の個数の比が１未満となり、加工性を低下させるため、上限を０．０２００％以下とする。より好ましくは０．０００６％以上、０．０１７０％以下である。
【００２８】
（Ｏ：０．０００１〜０．０２００％）
Ｏは、鋼中に酸化物の形成を促す元素であり、フェライト粒内に存在する酸化物は炭化物の生成サイトとなるため、少ないほうが好ましい。しかし、０．０００１％未満に低減することは、精錬コストの増加を招くため、０．０００１％以上を下限とする。一方、０．０２００％を超える含有では、フェライト粒内の炭化物の個数に対するフェライト粒界上の炭化物の個数の比が１未満となり、加工性を低下させるため、上限を０．０２００％以下とする。より好ましくは０．０００６％以上、０．０１７０％以下である。
【００２９】
（Ｔｉ：０．０００１〜０．１００％）
Ｔｉは、炭化物の形態の制御に重要な元素であり、多量の含有によりフェライト粒内の炭化物の生成を促す元素である。含有量は少ないほど好ましいが、０．０００１％未満に低減することは精錬コストの増加を招くため、下限を０．０００１％以上とする。一方、０．１００％を超える含有量では、フェライト粒内の炭化物の個数に対するフェライト粒界上の炭化物の個数の比が１未満となり、加工性を低下させるため、上限を０．１００％以下とする。より好ましくは０．０００６％以上、０．０１７０％以下である。
【００３０】
（Ｂ：０．０００１〜０．０１００％）
Ｂは、フェライトと炭化物の界面に強く濃化する元素であり、フェライトと炭化物の界面へのＳの偏析を抑制するため、少ないほうが好ましい。しかし、０．０００１％未満の同定に際しては、分析に細心の注意を払う必要があるとともに、分析装置によっては検出下限に至るため、０．０００１％以上を下限とする。一方、０．０１００％を超える含有では、フェライト粒内の炭化物の個数に対するフェライト粒界上の炭化物の個数の比が１を超えるように組織を最適化したとしても、フェライトと炭化物の界面へのＳの濃化が抑制され、加工性は向上しないため、上限を０．０１００％以下とする。より好ましくは０．０００５％以上、０．００８５％以下である。
【００３１】
（Ｃｒ：０．００１〜０．５００％）
Ｃｒは、２相域焼鈍処理時の炭化物の安定化に有効な元素である。０．００１％未満では、添加の効果を得られないため、下限を０．００１％以上とする。一方、０．５００％を超える添加では、摩耗環境に鋼部品を投じた際に、潤滑油／鋼表面へのＳを主体としたトライボフィルムの形成を抑制させ、耐摩耗性を低下させるため、上限を０．５００％以下とする。より好ましくは０．０１％以上、０．３００％以下である。
【００３２】
（Ｍｏ：０．００１〜０．５００％）
Ｍｏは、Ｍｎ、Ｃｒと同様に２相域焼鈍処理時の炭化物の安定化に有効な元素である。０．００１％未満では、効果が得られないため、下限を０．００１％以上とする。一方、０．５００％を超えると、炭化物中へのＭｏの濃化により、炭化物の硬さは増加し、加工性の低下を招くため、上限を０．５００％以下とする。より好ましくは０．０１０％以上、０．３００％以下である。
【００３３】
（Ｎｂ：０．００１〜０．１００％）
Ｎｂは、炭化物の形態制御に有効な元素であり、その添加により組織を微細化するため、靭性の向上にも効果的な元素である。０．００１％未満では、効果が得られないため、下限を０．００１％以上とする。一方、０．１００％を超えると、微細で硬質なＮｂ炭化物が多数析出し、鋼材の強度上昇とともに粒界炭化物の個数比率の低下を招き、加工性を低下させるため、上限を０．１００％以下とする。より好ましくは０．００２％以上、０．０９２％以下である。
【００３４】
（Ｖ：０．００１〜０．１００％）
Ｖも、Ｎｂと同様に、炭化物の形態制御に有効な元素であり、その添加により組織を微細化するため、靭性の向上にも効果的な元素である。０．００１％未満では、効果が得られないため、下限を０．００１％以上とする。一方、０．１００％を超えると、微細なＶ炭化物が多数析出し、鋼材の強度上昇と粒界炭化物の個数比率の低下を招き、加工性を低下させるため、上限を０．１００％以下とする。より好ましくは０．００４％以上、０．０９４％以下である。
【００３５】
（Ｃｕ：０．００１〜０．１００％）
Ｃｕは、フェライトの結晶粒界に偏析する元素であり、微細な析出物の形成により、鋼材の強度を増加させる元素である。強度増加の効果を有効に発揮するためには、０．００１％以上の含有が好ましい。一方、０．１００％を超えると、赤熱脆性を招き、熱延での生産性を低下させるため、上限を０．１００％以下とする。より好ましくは０．００８％以上、０．０９５％以下である。
【００３６】
（Ｗ：０．００１〜０．１００％）
Ｗも、Ｎｂ、Ｖと同様に、炭化物の形態制御に有効な元素である。０．００１％未満では、効果が得られないため、下限を０．００１％以上とする。一方、０．１００％を超えると、微細なＷ炭化物が多数析出し、鋼材の強度上昇と粒界炭化物の個数比率の低下を招き、加工性を低下させるため、上限を０．１００％以下とする。より好ましくは０．００３％以上、０．０８６％以下である。
【００３７】
（Ｔａ：０．００１〜０．１００％）
Ｔａも、Ｎｂ、Ｖ、Ｗと同様に、炭化物の形態制御に有効な元素である。０．００１％未満では、効果が得られないため、下限を０．００１％以上とする。一方、０．１００％を超えると、微細なＴａ炭化物が多数析出し、鋼材の強度上昇と粒界炭化物の個数比率の低下を招き、加工性を低下させるため、上限を０．１００％以下とする。より好ましくは０．００７％以上、０．０９２％以下である。
【００３８】
（Ｎｉ：０．００１〜０．１００％）
Ｎｉは、部品の耐摩耗特性の向上に有効な元素である。その効果を有効に発揮させるためには０．００１％以上を含有させることが好ましい。一方、０．１００％を超えると、粒界炭化物の個数比率が低下し、加工性の低下を招くため、上限を０．１００％以下とする。より好ましくは０．００２％以上、０．０９３％以下である。
【００３９】
（Ｓｎ：０．００１〜０．０５０％）
Ｓｎは、原料としてスクラップを用いた場合に鋼中に含有される元素であり、少ないほど好ましい。０．００１％未満への低減には精錬コストの増加を招くため、下限を０．００１％以上とする。また、０．０５０％を超える含有では、フェライトの脆化による耐摩耗性の低下を引き起こすため、上限を０．０５０％以下とする。より好ましくは０．００２％以上、０．０４８％以下である。
【００４０】
（Ｓｂ：０．００１〜０．０５０％）
Ｓｂは、Ｓｎと同様に鋼原料としてスクラップを用いた場合に含有される元素であり、粒界に強く偏析して粒界炭化物の個数比率の低下を招くため、少ないほど好ましい。０．００１％未満への低減には精錬コストの増加を招くため、下限を０．００１％以上とする。また、０．０５０％を超える含有では、耐摩耗性の低下を引き起こすため、上限を０．０５０％以下とする。より好ましくは０．００２％以上、０．０４８％以下である。
【００４１】
（Ａｓ：０．００１〜０．０５０％）
Ａｓは、Ｓｎ、Ｓｂと同様に鋼原料としてスクラップを用いた場合に含有され、粒界に強く偏析する元素であり、少ないほど好ましい。０．００１％未満への低減には精錬コストの増加を招くため、下限を０．００１％以上とする。また、０．０５０％を超える含有では、粒界炭化物の個数比率の低下による加工性の低下を招くため、上限を０．０５０％以下とする。より好ましくは０．００２％以上、０．０４５％以下である。
【００４２】
（Ｍｇ：０．０００１〜０．０５００％）
Ｍｇは、微量添加で硫化物の形態を制御できる元素であり、必要に応じて含有できる。０．０００１％未満ではその効果は得られないため、下限を０．０００１％以上とする。一方、過剰の含有では粗大な介在物の形成による耐摩耗性の低下を引き起こすため、上限を０．０５００％とする。より好ましくは０．０００８％以上、０．０４９３％以下である。
【００４３】
（Ｃａ：０．００１〜０．０５０％）
Ｃａは、Ｍｇと同様に微量添加で硫化物の形態を制御できる元素であり、必要に応じて含有できる。０．００１％未満ではその効果は得られないため、下限を０．００１％以上とする。一方、過剰の含有では粗大なＣａ酸化物が生成し、摩耗環境下で割れ発生の起点となるため、上限を０．０５０％とする。より好ましくは０．００３％以上、０．０４３％以下である。
【００４４】
（Ｙ：０．００１〜０．０５０％）
Ｙは、Ｍｇ、Ｃａと同様に微量添加で硫化物の形態を制御できる元素であり、必要に応じて含有できる。０．００１％未満ではその効果は得られないため、下限を０．００１％以上とする。一方、過剰の含有では粗大なＹ酸化物が生成し、耐摩耗性は低下するため、上限を０．０５０％とする。より好ましくは０．００１％以上、０．０３１％以下である。
【００４５】
（Ｚｒ：０．００１〜０．０５０％）
Ｚｒは、Ｍｇ、Ｃａ、Ｙと同様に微量添加で硫化物の形態を制御できる元素であり、必要に応じて含有できる。０．００１％未満ではその効果は得られないため、下限を０．００１％以上とする。一方、過剰の含有では粗大なＺｒ酸化物が生成し、耐摩耗性が低下するため、上限を０．０５０％とする。より好ましくは０．００４％以上、０．０４５％以下である。
【００４６】
（Ｌａ：０．００１〜０．０５０％）
Ｌａは、微量添加で硫化物の形態制御に有効な元素であり、粒界に強く偏析し、粒界炭化物の個数比率の低下を招く元素である。０．００１％未満ではその効果は得られないため、下限を０．００１％以上とする。一方、０．０５０％を超える含有は、粒界炭化物の個数比率の低下による加工性の低下を招くため、上限を０．０５０％とする。より好ましくは０．００１％以上、０．０４７％以下である。
【００４７】
（Ｃｅ：０．００１〜０．０５０％）
Ｃｅは、Ｌａと同様に微量添加で硫化物の形態を制御できる元素であり、粒界に強く偏析して粒界炭化物の個数比率の低下を招く元素である。０．００１％未満では、硫化物の形態制御効果は得られないため、下限を０．００１％以上とする。一方、０．０５０％を超える含有は、粒界炭化物の個数比率の低下による加工性の低下を招くため、上限を０．０５０％とする。より好ましくは０．００１％以上、０．０４６％以下である。
【００４８】
なお、本発明鋼板では、上記に述べた成分の残部はＦｅおよび不可避不純物である。
【００４９】
本発明鋼板は、前述した成分組成に加え、最適な熱延及び焼鈍を施し、フェライト粒内の炭化物個数に対するフェライト粒界の炭化物個数の比率が１を超え、ビッカース硬さが１００．０ＨＶ以上、１８０．０ＨＶ以下であることにより、冷間プレス成形性時の加工性に優れ、焼入れ・焼戻し後の部材の耐摩耗特性が向上することは、本発明者らが見いだした新規な知見である。
【００５０】
まず、本開発鋼は実質的にフェライトと炭化物で構成され、フェライト粒内の炭化物個数に対するフェライト粒界の炭化物個数の比率が１を超える組織とする。なお、炭化物とは、鉄と炭素の化合物であるセメンタイト（Ｆｅ3Ｃ）に加え、セメンタイト中のＦｅ原子をＭｎ、Ｃｒ等の合金元素で置換した化合物、合金炭化物（Ｍ23Ｃ6、Ｍ6Ｃ、ＭＣ等であり、ＭはＦｅ及びその他に合金として添加した金属元素）である。
【００５１】
次に、上記の規定理由を説明する。軟質な高炭素鋼板を冷間プレス機により、打ち抜き加工を施す際、プレス機のダイス上に設置された鋼板に向かってプレス機のパンチが下降し、所定の形状の部品前素材を鋼板から切り出す。プレス機のダイスとパンチとの間には僅かに隙間が設けられており、鋼板を“はさみ”の原理で切り落とす。剪断時にプレス機にかかる負荷は、パンチが素材に食い込み、素材を貫通するための荷重に起因する。パンチの押し込みに大きな荷重を要するほど、プレス機を構成する剛性部材（フレーム）の弾性変形量が増加し、また、貫通時には一気に荷重が解放される。この反動でパンチが瞬間的に深くダイスに接触し、大きな振動及び騒音を引き起こすとともに、長期間にわたる使用により、プレス機の損傷を招く。
【００５２】
上記のプレス機の損傷を抑制するためには、素材をパンチにて切り出す際に要する荷重を低く抑えることが有効である。加工時の鋼材の剥離を促す技術としては、切削加工に対する鋼中のＭｎＳ等の活用が知られているものの、その効果は工具の刃先がＭｎＳの存在する場所に届いた場合においてのみに限定される課題がある。
【００５３】
そこで発明者らは、課題の解決に向けて前述の切削屑を早期に素材から切り離す技術の開発を進め、具体的にはＭｎＳよりも微細、かつ、均一に分散する炭化物に着目し、パンチが素材に食い込むような高い歪を受ける打ち抜き加工において、炭化物とフェライトの界面が早期に剥離してボイドを生むことによって、加工時のプレス機の負荷は低下し、加工性は向上することを見出した。つまり、炭化物がフェライトの粒界上に多く存在するように、フェライト粒内の炭化物個数に対するフェライト粒界の炭化物個数の比率が１を超える組織に制御し、更にフェライトと炭化物の界面にＳを偏析させ、炭化物とフェライトの剥離を促進させることによって、剪断に要する力が低下するため、加工性は著しく向上することを明らかにした。
【００５４】
理論及び原則に基づくと、加工性は、フェライト粒界の炭化物の被覆率の影響を強く受けると考えられ、その高精度な測定が求められるものの、３次元空間におけるフェライト粒界への炭化物の被覆率の測定には、走査型電子顕微鏡内にて、ＦＩＢによるサンプル切削と観察を繰り返し行うことによる、シリアルセクショニングＳＥＭ観察あるいは３次元ＥＢＳＰ観察が必須となる。これらの手法では膨大な測定時間を要するとともに、技術ノウハウの蓄積が不可欠となることも発明者らは明らかにし、一般的な分析手法には値しないと結論付けられた。
【００５５】
このため、より簡易的で精度の高い評価指標を探索した結果、フェライト粒内の炭化物個数に対するフェライト粒界の炭化物個数の比率を指標とすることで加工性を評価することが可能となり、フェライト粒内の炭化物個数に対するフェライト粒界の炭化物個数の比率が１を超えることで加工性は著しく向上することを発明者らは見出した。
【００５６】
また、炭化物の平均粒子径は０．１μｍ以上、２．０μｍ以下が好ましい。炭化物の粒子径が０．１μｍ未満であると鋼板の硬さが顕著に増加するため、剪断時の荷重の増大を招き、加工性は低下する。このため、下限を０．１μｍ以上とする。一方、粒子径が２．０μｍを越えると、素材の剪断面における凹凸が顕著になり、剪断面の性状は低下するため上、限を２．０μｍ以下とする。より好ましくは０．１７μｍ以上、１．９５μｍ以下である。
【００５７】
続いて、上記で規定する組織の観察及び測定方法を述べる。
【００５８】
炭化物の観察は、走査型電子顕微鏡で行なう。観察に先立ち、組織観察用のサンプルを、エメリー紙による湿式研磨、及び、１μｍの平均粒子サイズをもつダイヤモンド砥粒により研磨し、観察面を鏡面に仕上げた後、飽和ピクリン酸アルコール溶液にて組織をエッチングしておく。観察の倍率を３０００倍とし、板厚１／４層における３０μｍ×４０μｍの視野をランダムに８枚撮影する。得られた組織画像に対して、三谷商事株式会社製（Ｗｉｎ  ＲＯＯＦ）に代表される画像解析ソフトにより、その領域中に含まれる各炭化物の面積を詳細に測定する。各炭化物の面積から円相当直径（＝２×√（面積／３．１４））を求め、その平均値を炭化物粒子径とする。なお、ノイズによる測定誤差の影響を抑えるため、面積が０．０１μｍ2以下の炭化物は評価の対象から除外する。フェライト粒界上に存在する炭化物の個数をカウントし、全炭化物数から粒界上の炭化物数を引くことによりフェライト粒内の炭化物数を求める。上記の手順で測定した個数をもとにフェライト粒内の炭化物に対する粒界の炭化物の個数比率を求める。
【００５９】
冷延板焼鈍後の組織として、フェライト粒径を５．０μｍ以上、４０．０μｍ以下とすることで、加工性を改善することができる。フェライト粒径が５μｍ未満であると、硬さが増加して剪断時の荷重増大を招くため、下限を５μｍ以上とする。４０μｍを越えると、結晶粒界の面積が減少するとともに、結晶粒界上の炭化物の個数が減少し、加工性が低下するため、上限を４０μｍ以下とする。フェライト粒径の測定は、［００５３］に記載の手順で観察面を鏡面に研磨した後、３％硝酸−アルコール溶液でエッチングした組織を光学顕微鏡、もしくは走査型電子顕微鏡にて観察し、撮影した画像に対して線分法を適用して測定する。より好ましくは７．０μｍ以上、３５．０μｍ以下である。
【００６０】
鋼板のビッカース硬さを１００．０ＨＶ以上、１８０．０ＨＶ以下とすることで、加工性及び焼入れ・焼戻し後の耐摩耗特性を改善することができる。ビッカース硬さが１００．０ＨＶ未満であると、剪断時に残留応力が部品素材へ不均一に導入され、その後の熱処理時に試験片の変形（熱処理歪）を引き起こし、部品の寸法精度を低下させるとともに、耐摩耗特性の低下を招く。このため下限を１００．０ＨＶ以上とする。一方、硬さが１８０．０ＨＶを越えると打ち抜き加工時の荷重の増大を招くため、上限を１８０．０ＨＶ以下とする。より好ましくは、１００．３ＨＶ以上、１７６．３ＨＶ以下である。
【００６１】
続いて、加工性の評価方法を述べる。通常、鋼板の加工性、特に、打ち抜き性を評価する際は、打ち抜き後の素材の形状、及び、端面性状を調査することが多い。一方、素材の形状や端面性状は、プレス機のダイスとパンチの隙間（クリアランス）を小さくすることにより、大きく改善することも知られている。なお、クリアランスを小さくすると剪断荷重は増加するため、本質的には打ち抜き加工時に要する荷重を低下させる鋼板の軟質化が必要と考えられる。ただし、打ち抜き加工時の荷重の評価にあたり、スライド駆動系の軸にかかる歪量（荷重）を調査するのみでは打ち抜き加工に要したエネルギーの全てを把握できるわけではなく、むしろ、試験機のフレームに蓄積された弾性エネルギーも考慮して、打ち抜き加工に要するエネルギーを明らかにするべきと考えられる。また、［００５７］に記載するとおり、打ち抜き加工時に生ずる“音”は、プレス機全体に蓄積されたエネルギーと相関を持つため、本発明では、打ち抜き加工時に要するエネルギーを評価することを目的とし、打ち抜き加工時の“音”を測定することによる加工性の評価方法を開発した。測定はＪＩＳ  Ｚ  ８７３１：１９９９「環境騒音の表示・測定方法」に準拠し、建物内の壁から３ｍ離れた場所に設置されたプレス機において、プレス機を設置する床面から高さ１．５ｍ、かつ、プレス機の前方向、及び、左右方向においてプレス機から１．５ｍ離れた位置にマイクロホンを設置し、板厚４．０ｍｍの各サンプルにダイス穴内径１０．５ｍｍ、パンチ外径１０ｍｍの条件で打ち抜き加工を施した際に生じる最大音量をそれぞれ測定し、各サンプルともに５０回の測定値における平均値を求めた。なお、試験中は周辺の機器の運転を停止しており、試験実施前の測定値は５４．２ｄＢであった。
【００６２】
次に、本発明鋼板の製造方法について説明する。
【００６３】
本発明の製造方法の技術的思想は、上述した成分範囲の材料を用いて、熱間圧延と焼鈍条件の一貫した管理を特徴としている。
本発明の具体的な製造方法の特徴は以下の通りである。
【００６４】
熱延の特徴；所定の成分を有するスラブを連続鋳造後、そのまま、または一旦冷却後に加熱し、熱間で圧延する際に、６５０℃以上、９５０℃以下の温度域にて仕上げ熱延を終了する。仕上げ圧延後の鋼帯をＲＯＴ（RUN OUT TABLE）上で冷却後に４００℃以上、６００℃以下の温度範囲で捲き取り熱延コイルとする。熱延コイルを酸洗後に、２つの温度域で保持する２段ステップ型の箱焼鈍を施すに際し、１段目焼鈍温度までを３０℃／ｈｒ以上、１５０℃／ｈｒ以下の加熱速度で加熱し、６５０℃以上、７２０℃以下の温度域で３ｈｒ以上、６０ｈｒ以下保持する１段目の焼鈍を施し、更に２段目焼鈍温度までを１℃／ｈｒ以上、８０℃／ｈｒ以下の加熱速度で加熱し、７２５℃以上、７９０℃以下の温度域で３ｈｒ以上、５０ｈｒ以下保持する２段目の焼鈍を施した後に、６５０℃までの冷却速度を１℃／ｈｒ以上、１００℃／ｈｒ以下に制御し、その後に室温まで冷却することにより、加工性及び焼入れ・焼戻し後の耐摩耗特性に優れる高炭素鋼板を得る。
以下に、本発明の製造方法について具体的に説明する。
【００６５】
（熱間圧延）
所定の成分を有するスラブを連続鋳造後、そのまま、または、一旦冷却後に加熱し、熱間で圧延する際に、熱間で圧延する際に、６５０℃以上、９５０℃未以下の温度域にて仕上げ熱延を終了し、得られた鋼帯を４００℃以上、６００℃以下の温度範囲で捲き取る。
【００６６】
スラブの加熱温度は１３００℃以下とし、スラブ表層の温度が１０００℃以上に保持される均熱時間は１０時間以下とすることが好ましい。加熱温度が１３００℃を超え、あるいは加熱時間が１０時間を超える場合はスラブ表層からの脱炭が顕著になり、焼入れ前の加熱時に表層のオーステナイト粒が異常に成長し、耐摩耗特性の低下を引き起こす。このため、加熱温度の上限は１３００℃以下、均熱時間の上限は１０時間以下とすることが好ましい。更に好ましくは、加熱温度は１２５０℃以下、均熱時間は８時間以下である。
【００６７】
仕上げ熱延は６５０℃以上、９５０℃以下で終了させることとする。仕上げ熱延温度が６５０℃未満であると、鋼材の変形抵抗の増加から、圧延負荷が顕著に高まり、更にロール磨耗量の増大を招き、生産性の低下を引き起こす。このため、下限を６５０℃以上とする。また、仕上げ熱延温度が９５０℃を越えると、ＲＯＴを通板中に生成する分厚いスケールに起因した疵が鋼板表面に発生し、焼入れ・焼戻し後の耐摩耗特性の低下を引き起こす。このため、上限を９５０℃以下とする。
【００６８】
仕上げ熱延後のＲＯＴでの鋼帯の冷却速度は、１０℃／ｓ以上、１００℃／ｓ以下とすることが好ましい。冷却速度が１０℃／ｓ未満では、冷却途中における分厚いスケールの生成とそれに起因する疵の発生を防ぐことができず、表面美観の低下を招く。このため下限を１０℃／ｓ以上とすることが好ましい。また、鋼板の表層から内部にわたり１００℃／ｓを超える冷却速度で鋼帯を冷却すると、最表層部は過剰に冷却されて、ベイナイトやマルテンサイトなどの低温変態組織を生じる。捲き取り後に１００℃〜室温まで冷却されたコイルを払い出す際には、前述の低温変態組織に微小クラックが発生し、続く酸洗工程においてもクラックを取り除くことは難しく、焼入れ・焼戻し後に衝撃荷重が加わるとクラックを起点に亀裂が進展し、耐摩耗特性の低下を招く場合がある。このため、上限を１００℃／ｓ以下とすることが好ましい。なお、上記で定める冷却速度は、仕上げ熱延後の鋼帯が無注水区間を通過後に注水区間で水冷却を受ける時点から、捲取の目標温度までＲＯＴ上で冷却される時点において、各注水区間の冷却設備から受ける冷却能を指しており、注水開始点から捲取機により捲取られる温度までの平均冷却速度を示すものではない。
【００６９】
捲き取り温度は４００℃以上、６００℃以下とする。捲き取り温度が４００℃未満であると、捲き取り前に未変態であったオーステナイトが硬いマルテンサイトに変態し、コイルの払い出し時に表層にクラックが導入され、耐摩耗特性の低下を招くため、下限を４００℃以上とする。また、捲き取り温度が６００℃を越えると、ラメラー間隔の大きなパーライトが生成し、熱的安定性の高い分厚い針状の炭化物が形成され、２段ステップ焼鈍後にフェライト粒内の炭化物個数に対するフェライト粒界の炭化物個数の比率が１を超えるように制御されないため、上限を６００℃以下とする。
【００７０】
前述の条件で製造した熱延コイルを酸洗後に、２つの温度域で保持する２段ステップ型の箱焼鈍を施す。２段のステップ型焼鈍を必須とする理由は、炭化物の安定性を制御し、フェライト粒界への炭化物の形成を促進させるためである。まず１段目の焼鈍をＡｃ１点以下の温度域で実施し、炭化物を粗大化させるとともに、合金元素を濃化させ、炭化物の熱的安定性を高める。その後に、Ａｃ１点以上の温度域に昇温し、オーステナイトを組織中に生成させて、微細なフェライト粒内の炭化物をオーステナイト中に溶解させ、粗大な炭化物をオーステナイト中に残存させる。その後の徐冷により、オーステナイトをフェライトに変態させて、オーステナイト中の炭素濃度を高めていく。徐冷を進めることで、オーステナイト中に残存する炭化物に炭素原子が吸着し、炭化物とオーステナイトがフェライトの粒界を覆うようになり、最終的にはフェライトの粒界に炭化物が多く形成する組織に制御することが可能となる。このため、本発明で規定する組織形態を単純な焼鈍のみで獲得できないことは明白である。以下に具体的な条件を示す。
【００７１】
１段目の焼鈍保持までの加熱速度を３０℃／ｈｒ以上、１５０℃／ｈｒ以下とする。加熱速度が３０℃／ｈｒ未満であると、昇温に時間を要し、生産性の低下を引き起こすため、下限を３０℃／ｈｒ以上とする。一方、１５０℃／ｈｒを越える加熱速度では、コイル外周部と内部の温度差が増大することにより、熱膨張差に起因したすり疵や焼き付きが発生し、鋼板表面に凹凸が形成される。これにより表面美観は低下するとともに、焼入れ・焼戻し後の耐摩耗特性の低下を招くため、上限を１５０℃／ｈｒ以下とする。
１段目の焼鈍温度を６５０℃以上、７２０℃以下とする。１段目の焼鈍温度が６５０℃未満であると炭化物の安定度が不足し、２段目の焼鈍においてオーステナイト中に炭化物を残存させることが困難となる。このため下限を６５０℃以上とする。また、焼鈍温度が７２０℃を超えると、炭化物の安定度を高める前にオーステナイトが生成してしまい、［００６５］で述べた組織変化に制御することができなくなるため、上限を７２０℃以下とする。
１段目の焼鈍時間を３ｈｒ以上、６０ｈｒ以下とする。焼鈍時間が３ｈｒ未満では炭化物の安定化が充分ではなく、２段目焼鈍時に炭化物を残存させることは困難となる。このため下限を３ｈｒ以上とする。また６０ｈｒを越える焼鈍では、一層の炭化物の安定度向上は見込めず、さらに生産性の低下を引き起こすため、上限を６０ｈｒ以下とする。
【００７２】
１段目の焼鈍における保持が完了後、２段目の焼鈍までの加熱速度を１℃／ｈｒ以上、８０℃／ｈｒ以下とする。２段目の加熱時には、フェライト粒界からオーステナイトが生成及び成長する。この時の加熱速度を小さく制御することで、オーステナイトの核生成を抑えることができ、徐冷後に得られる組織において、炭化物の粒界被覆率を高めることが可能となる。このため２段目の加熱速度は小さい方が好ましい。一方で、加熱速度が１℃／ｈｒ未満であると、昇温に時間を要し、生産性の低下を引き起こすため、下限を１℃／ｈｒ以上とする。また、８０℃／ｈｒを越える加熱速度では、コイル外周部と内部の温度差が増大することにより、変態による大きな熱膨張差に起因したすり疵や焼き付きが発生し、鋼板表面に凹凸が形成される。冷間プレス成形時にはこの凹凸を起点として亀裂が生成し、表面美観の低下、及び、焼入れ・焼戻し後の耐摩耗特性の低下を招くため、上限を８０℃／ｈｒ以下とする。
２段目の焼鈍温度を７２５℃以上、７９０℃以下とする。１段目の焼鈍温度が７２５℃未満であるとオーステナイトの生成量が少なく、フェライト粒界上の炭化物個数比率が低下する。このため下限を７２５℃以上とする。また、焼鈍温度が７９０℃を超えると、炭化物をオーステナイト中に残存させることが困難となり、［００６５］で述べた組織変化に制御することが難しくなるため、上限を７９０℃以下とする。
２段目の焼鈍時間を３ｈｒ以上、５０ｈｒ以下とする。焼鈍時間が１ｈｒ未満ではオーステナイト量の生成量が少なく、かつフェライト粒内の炭化物の溶解が充分ではないため、粒界上の炭化物の個数比率を増加させることが困難となる。このため下限を３ｈｒ以上とする。また、５０ｈｒを越える焼鈍では、炭化物をオーステナイト中に残存させることが困難となるため、上限を５０ｈｒ以下とする。
【００７３】
２段目の焼鈍における保持を完了後、６５０℃までを１℃／ｈｒ以上、１００℃／ｈｒ以下の冷却速度で冷却する。２段目の焼鈍において生成したオーステナイトを徐冷によりフェライトに変態させるとともに、オーステナイト中に残存した炭化物へ炭素を吸着させるためには、冷却速度は小さい方が好ましい。一方、１℃／ｈｒ未満の冷却速度であると、冷却時にフェライトが粗大化し、素材の硬さ低下を引き起こすため、下限を１℃／ｈｒ以上とする。また、１００℃／ｈｒを越える冷却速度ではオーステナイトがパーライトに変態し、鋼板の硬さが増加することにより、加工性の低下を引き起こすため、上限を１００℃／ｈｒ以下とする。
【００７４】
なお、箱焼鈍の雰囲気は特に限定せず、９５％以上窒素の雰囲気、９５％以上水素の雰囲気、大気雰囲気いずれの条件でも良い。
【００７５】
以上の本発明の製造方法によれば、実質的にフェライトと炭化物の組織であり、フェライト粒内の炭化物個数に対するフェライト粒界の炭化物個数の比率が１を超え、ビッカース硬さが１００．０ＨＶ以上、１８０。０ＨＶ以下であることにより、加工性に優れ、さらに、焼入れ・焼戻し後の部材の耐摩耗特性にも優れる高炭素鋼板を得ることができる。
【実施例】
【００７６】
次に実施例により本発明の効果を説明する。
【００７７】
実施例の水準は、本発明の実施可能性ならびに効果を確認するために採用した実行条件の一例であり、本発明はこの一条件例に限定されるものではない。本発明は、本発明の要旨を逸脱せず、本発明の目的を達する限りにおいては、種々の条件を採用可能とするものである。
【００７８】
表１に示す成分組成を有する連続鋳造鋳片(鋼塊)を、１２４０℃で１．３ｈｒ加熱後に熱間圧延し、８４０℃で仕上げ熱延後、ＲＯＴ上で３５℃／ｓの冷却速度で５２０℃まで冷却し、５３０℃で捲き取り、板厚４．０ｍｍの熱延コイルを製造した。熱延コイルを酸洗し、箱型焼鈍炉内にコイルを挿入し、雰囲気を９５％水素−５％窒素に制御した後に、室温から６９５℃までを８０℃／ｈｒの加熱速度で加熱し、６９５℃で２８ｈｒ保持してコイル内の温度分布を均一化した後に、１５℃／ｈｒの加熱速度で７６０℃まで加熱し、さらに７６０℃で６ｈｒ保持した後、６５０℃までを１５℃／ｈｒの冷却速度で冷却し、その後に室温まで炉冷して、特性評価用のサンプルを作製した。なお、サンプルの組織は［００５３］−［００５４］に記載する方法にて測定し、加工性は［００５６］に記載の手法によって評価して音量が１００ｄＢを超えたものを比較鋼とした。
【００７９】
【表１】
0006728929.tif 000002
【００８０】
サンプルの焼入れ、及び、焼戻しは下記の条件にて実施した。窒素９５％雰囲気に制御した炉内にて８４０℃で５０ｍｉｎ保持する処理を施し、６０℃の油中に焼入れた。焼入れサンプルに１８０℃で６０ｍｉｎ保持後に空冷する焼戻し処理を施し、焼入れ・焼戻しサンプルを作製した。
【００８１】
熱処理後のサンプルの耐摩耗性は、ブロックオンリング試験にて評価した。ＳＵＪ２（高炭素Ｃｒ軸受鋼鋼材）をリング試験片の形状に加工し、更に［００７４］に記載の熱処理を施してリング試験片を作製した。各評価用サンプルをブロック試験片として、すべり速度０．６ｍ／ｓ、油温１４０℃、荷重５０００Ｎ、すべり距離１００００ｍの条件にて試験し、ブロック試験片の試験前後における重量変化を測定し、減量が５ｍｇ以内の場合は耐摩耗性に優れると判断し、減少量が５ｍｇを超える場合に耐摩耗性に劣位であると判断した。
【００８２】
表２に製造したサンプルのフェライト粒内の炭化物個数に対するフェライト粒界の炭化物個数の比率、ビッカース硬さ、打ち抜き加工時の音量、耐摩耗特性の評価結果を示す。  表２に示すように、発明例のＮｏ．Ａ−１，Ｂ−１，Ｃ−１，Ｄ−１，Ｅ−１，Ｆ−１，Ｇ−１，Ｈ−１，Ｉ−１，Ｊ−１，Ｋ−１，Ｌ−１，Ｍ−１は、いずれもフェライト粒内の炭化物個数に対するフェライト粒界の炭化物個数の比率が１を超え、ビッカース硬さが１００．０ＨＶ以上、１８０．０ＨＶ以下であり、加工性と焼入れ・焼戻し後の耐摩耗特性に優れることが示される。
【００８３】
【表２】
0006728929.tif 000003
【００８４】
これに対して、比較鋼Ｎ−１はＣの含有量が低く、焼入れ・焼戻し後に高強度化されず、耐摩耗特性が低下した。比較鋼Ｏ−１，Ｐ−１，Ｓ−１はＡｌ，Ｓ，Ｐを過剰に含有し、２段目の焼鈍時にγ／α界面への偏析量が大きくなるため、粒界における炭化物の形成が抑制された。比較鋼Ｕ−１はＳｉを過剰に含有し、耐摩耗特性が低下した。比較鋼Ｑ−１はＭｎ含有量が少なく、焼鈍後、及び、焼入れ・焼戻し後に硬さの低下を抑えることが困難であったため、耐摩耗特性が低下した。比較鋼Ｔ−１はＳの含有量が少ないため、フェライトと炭化物の界面に濃化するＳ量が不足し、加工性及び耐摩耗特性がともに低下した。比較鋼Ｒ−１はＭｎを過剰に含有するため、ビッカース硬さが１８０．０ＨＶを超え、加工性が低下した。比較鋼Ｖ−１はＣを過剰に含有するため、焼鈍後のフェライト粒径が微細化し、加工性が低下することに加え、焼入れ・焼戻し後にも粗大な炭化物が残存することにより耐摩耗特性が低下した。
【００８５】
続いて製造条件の影響を調べるため、表１のＮｏ．Ａ，Ｂ，Ｃ，Ｄ，Ｅ，Ｆ，Ｇ，Ｈ，Ｉ，Ｊ，Ｋ，Ｌ，Ｍの成分を有するスラブを表３に示す条件にて板厚４．０ｍｍの熱延板焼鈍サンプルを作製した。比較鋼Ａ−３は熱延の仕上げ温度が低く、圧延荷重が増加するため生産性が低下した。比較鋼Ｋ−３は熱延の仕上げ温度が高く、鋼板表面にスケール疵が生成したことにより、焼入れ・焼戻し後に耐摩耗試験に供した際に、スケール疵を起点として亀裂及び剥離が発生したため、耐摩耗特性が低下した。開発鋼Ｈ−４はＲＯＴでの冷却速度が遅く、生産性の低下とスケール疵の発生を招いた。開発鋼Ｆ−２はＲＯＴでの冷却速度が１００℃／ｓを超え、鋼板の最表層部は過剰に冷却されたことにより、該最表層部に微細なクラックが生成した。比較鋼Ｉ−４は捲取温度が低く、ベイナイトやマルテンサイト等の低温変態組織が多くなり脆化するため、熱延コイル払い出し時に割れが頻発し、生産性が低下した。さらに、割れ片から採取したサンプルにおける耐摩耗特性は低かった。比較鋼Ｅ−４は捲取温度が高く、熱延組織においてラメラー間隔の分厚いパーライトが生成するとともに、針状の粗大な炭化物は熱的安定性が高く、２段ステップ焼鈍後において、フェライト粒内に対する粒界上の炭化物の個数が１を超えるように制御されず、加工性が低下した。比較鋼Ｄ−４はステップ焼鈍時の１段目焼鈍への加熱速度が小さいため、生産性が低下した。比較鋼Ｇ−３は１段目焼鈍への加熱速度が大きいため、コイル内部、および、内外周部との温度差が大きくなり、熱膨張差に起因したスリ疵、および、焼きつきが発生して、表面美観が低下した。比較鋼Ｌ−２は１段目焼鈍時の保持温度が低く、Ａｃ１温度以下での炭化物の粗大化処理が不十分であり、炭化物の熱的安定度が不十分であることにより、２段目の焼鈍時に残存する炭化物が減少し、徐冷後の組織においてパーライト変態を抑制できないため、加工性が低下した。比較鋼Ｇ−２は１段目の焼鈍温度が高く、焼鈍中にオーステナイトが生成し、炭化物の安定度を高めることができないため、焼鈍後にパーライトが生成し、ビッカース硬さが１８０．０ＨＶを超えて、加工性が低下した。比較鋼Ｍ−３は１段目焼鈍における保持時間が短く、炭化物の安定度を高めることができず、加工性が低下した。比較鋼Ｂ−２は１段目焼鈍における保持時間が長く、生産性が低下することに加え、粗大な炭化物の存在により、打ち抜き加工面の性状が低下し、表面美観が低下した。比較鋼Ｃ−２はステップ焼鈍時の２段目焼鈍への加熱速度が小さいため、生産性が低下した。比較鋼Ｍ−２は２段目焼鈍への加熱速度が大きいため、コイル内部および内外周部との温度差が大きくなり、変態による大きな熱膨張差に起因したスリ疵および焼きつきが発生して、焼入れ・焼戻し後の耐摩耗特性が低下した。比較鋼Ｅ−２は２段目焼鈍時の保持温度が低く、オーステナイトの生成量が少なく、粒界における炭化物の個数割合を増やすことができないため、加工性が低下した。比較鋼Ｋ−４は２段目の焼鈍温度が高く、焼鈍中に炭化物の溶解が促進したため、徐冷後に粒界炭化物を形成させることが難しくなり、更にパーライトが生成し、ビッカース硬さが１８０．０ＨＶを超えて加工性が低下した。比較鋼Ｊ−３は２段目焼鈍における保持時間が短く、微細な炭化物を残した状態で徐冷を開始するため、粒界への炭化物の形成が抑えられ、粒内の炭化物の割合が高くなることから、加工性が低下した。比較鋼Ｌ−４は２段目焼鈍における保持時間が長く、炭化物の溶解が促進したため、加工性が低下した。比較鋼Ａ−４は２段目焼鈍から６５０℃までの冷却速度が小さく、生産性が低下するとともに、徐冷後の組織に粗大な炭化物が形成することにより、焼入れ・焼戻し後に残存する粗大な炭化物を起点として亀裂が発生し、耐摩耗特性が低下した。比較鋼Ｃ−４は２段目焼鈍から６５０℃までの冷却速度が大きく、冷却時にパーライト変態が生じて硬さは増加するため、加工性が低下した。
【００８６】
【表３−１】
0006728929.tif 000004
【表３−２】
0006728929.tif 000005
【００８７】
次に、その他の元素の許容される含有量の範囲を調べるために、表４に示す成分組成を有する連続鋳造鋳片(鋼塊)を、１２４０℃で１．３ｈｒ加熱後に熱間圧延し、８４０℃で仕上げ熱延後、ＲＯＴ上で３５℃／ｓの冷却速度で５２０℃まで冷却し、５３０℃で捲き取り、板厚４．０ｍｍの熱延コイルを製造した。熱延コイルを酸洗し、箱型焼鈍炉内にコイルを挿入し、雰囲気を９５％水素−５％窒素に制御した後に、室温から６９５℃までを８０℃／ｈｒの加熱速度で加熱し、６９５℃で２８ｈｒ保持してコイル内の温度分布を均一化した後に、１５℃／ｈｒの加熱速度で７６０℃まで加熱し、さらに７６０℃で６ｈｒ保持した後、６５０℃までを１５℃/ｈｒの冷却速度で冷却し、その後に室温まで炉冷して、特性評価用のサンプルを作製した。なお、サンプルの組織は［００５３］−［００５４］に記載する方法にて測定し、加工性は［００５６］に記載の手法によって評価して、音量が１００ｄＢを超えたものを比較鋼とした。
【００８８】
【表４−１】
0006728929.tif 000006
【表４−２】
0006728929.tif 000007
【００８９】
表５に製造したサンプルのフェライト粒内の炭化物個数に対するフェライト粒界の炭化物個数の比率、ビッカース硬さ、打ち抜き加工時の音量、耐摩耗特性の評価結果を示す。  表５に示すように、発明例のＮｏ．Ｗ−１，Ｘ−１，Ｙ−１，Ｚ−１，ＡＡ−１，ＡＢ−１，ＡＣ１，ＡＤ−１，ＡＥ−１，ＡＦ−１，ＡＧ−１，ＡＨ−１，ＡＩ−１，ＡＪ−１，ＡＫ−１，ＡＬ−１，ＡＭ−１，ＡＮ−１，ＡＯ−１，ＡＰ−１は、いずれもフェライト粒内の炭化物個数に対するフェライト粒界の炭化物個数の比率が１を超え、ビッカース硬さが１００．０ＨＶ以上、１８０．０ＨＶ以下であり、加工性と焼入れ・焼戻し後の耐摩耗特性に優れることが示される。
【００９０】
【表５】
0006728929.tif 000008
【００９１】
これに対して、比較鋼ＡＱ−１はＣの含有量が低く、焼入れ・焼戻し後に高強度化されず、耐摩耗特性が低下した。比較鋼ＢＮ−１，ＡＷ−１，ＢＫ−１，ＢＢ−１，ＢＥ−１，ＢＱ−１，ＢＪ−１，ＢＧ−１，ＢＤ−１はＡｌ，Ｓ，Ｐ，Ｌａ，Ａｓ，Ｃｕ，Ｎｉ，Ｓｂ，Ｃｅを過剰に含有し、２段目の焼鈍時にγ／α界面への偏析量が大きくなるため、粒界における炭化物の形成が抑制された。比較鋼ＡＶ−１はＳｉを過剰に含有し、耐摩耗特性が低下した。比較鋼ＢＬ−１はＭｎ含有量が少なく、焼鈍後、及び、焼入れ・焼戻し後に硬さの低下を抑えることが困難であったため、加工性及び耐摩耗特性がともに低下した。比較鋼ＢＯ−１はＳの含有量が少ないため、フェライトと炭化物の界面に濃化するＳ量が不足し、加工性及び耐摩耗特性が低下した。比較鋼ＢＡ−１はＭｎを過剰に含有するため、ビッカース硬さが１８０．０ＨＶを超え、加工性が低下した。比較鋼ＢＴ−１はＣを過剰に含有するため、焼鈍後のフェライト粒径が微細化し、加工性が低下することに加え、焼入れ・焼戻し後にも粗大な炭化物が残存することにより、耐摩耗特性が低下した。比較鋼ＢＳ−１，ＡＸ−１，ＢＩ−１，ＢＭ−１，ＡＳ−１，ＢＣ−１，ＡＺ−１はそれぞれＭｏ，Ｎｂ，Ｃｒ，Ｂ，Ｔａ，Ｗ，Ｖを過剰に含有するため、加工性が低下した。比較鋼ＡＵ−１，ＢＲ−１，ＡＴ−１，ＢＨ−１はそれぞれＺｒ，Ｃａ，Ｍｇ，Ｙを過剰に含有し、鋼中に粗大な酸化物、あるいは、非金属介在物を形成することにより、耐摩耗特性の評価試験時に粗大酸化物、あるいは、粗大非金属介在物を起点として亀裂及び剥離が発生し、耐摩耗特性が低下した。比較鋼ＢＰ−１はＳｎを過剰に含有し、鋼が脆化するため、耐摩耗特性が低下した。比較鋼ＡＲ−１，ＡＹ−１はＯ，Ｔｉを過剰に含有するため、フェライト粒内に存在する酸化物やＴｉＣが２相域焼鈍後の徐冷において炭化物の生成サイトとなり、粒界における炭化物の形成が抑制され、加工性が低下した。
【００９２】
続いて製造条件の影響を調べるため、表４のＮｏ．Ｗ，Ｘ，Ｙ，Ｚ，ＡＡ，ＡＢ，ＡＣ，ＡＤ，ＡＥ，ＡＦ，ＡＧ，ＡＨ，ＡＩ，ＡＪ，ＡＫ，ＡＬ，ＡＭ，ＡＮ，ＡＯ，ＡＰの成分を有するスラブを用いて表６−１及び表６−２に示す条件にて板厚４．０ｍｍの熱延板焼鈍サンプルを作製した。続いて、窒素９５％雰囲気に制御した炉内にて８９０℃で３０ｍｉｎ保持する処理を施し、６０℃の油中に焼入れ、表６−１及び表６−２に示す焼戻し温度で６０ｍｉｎ保持後に空冷する焼戻しを施した。比較鋼ＡＦ−３は熱延の仕上げ温度が低く、圧延荷重が増加するため、生産性が低下した。比較鋼Ｚ−４は熱延の仕上げ温度が高く、鋼板表面にスケール疵が生成したことにより、焼入れ・焼戻し後に耐摩耗試験に供した際に、スケール疵を起点として亀裂及び剥離が発生したため、耐摩耗特性が低下した。開発鋼ＡＩ−２はＲＯＴ上での冷却速度が遅く、生産性の低下とスケール疵の発生を招いた。開発鋼ＡＪ−４はＲＯＴ上での冷却速度が１００℃／ｓを超え、鋼板の最表層部は過剰に冷却されたことにより、該最表層部に微細なクラックが生成した。比較鋼ＡＥ−２は捲取温度が低く、ベイナイトやマルテンサイト等の低温変態組織が多くなって脆化するため、熱延コイル払い出し時に割れが頻発し、生産性が低下した。さらに、割れ片から採取したサンプルにおける耐摩耗特性は低かった。比較鋼ＡＨ−３は捲取温度が高く、熱延組織においてラメラー間隔の分厚いパーライトが生成するとともに、針状の粗大な炭化物は熱的安定性が高く、２段ステップ焼鈍後においてフェライト粒内に対する粒界上の炭化物の個数が１を超えるように制御されず、加工性が低下した。比較鋼ＡＯ−３はステップ焼鈍時の１段目焼鈍への加熱速度が小さいため、生産性が低下した。比較鋼Ｘ−４は１段目焼鈍への加熱速度が大きいため、コイル内部および内外周部との温度差が大きくなり、熱膨張差に起因したスリ疵および焼きつきが発生したため、表面美観が低下した。比較鋼Ｗ−２は１段目焼鈍時の保持温度が低く、Ａｃ１温度以下での炭化物の粗大化処理が不十分であり、炭化物の熱的安定度が不十分であることにより、２段目の焼鈍時に残存する炭化物が減少し、徐冷後の組織においてパーライト変態を抑制できないため、加工性が低下した。比較鋼Ｘ−２は１段目の焼鈍温度が高く、焼鈍中にオーステナイトが生成し、炭化物の安定度を高めることができないため、焼鈍後にパーライトが生成し、ビッカース硬さ１８０．０ＨＶを超えて加工性が低下した。比較鋼ＡＣ−４は１段目焼鈍における保持時間が短く、炭化物の安定度を高めることができず、加工性が低下した。比較鋼ＡＰ−３は１段目焼鈍における保持時間が長く、生産性が低下することに加え、粗大な炭化物の存在により、打ち抜き加工面の性状が低下し、表面美観が低下した。比較鋼ＡＬ−３はステップ焼鈍時の２段目焼鈍への加熱速度が小さいため、生産性が低下した。比較鋼ＡＢ−２は２段目焼鈍への加熱速度が大きいため、コイル内部および内外周部との温度差が大きくなり、変態による大きな熱膨張差に起因したスリ疵および焼きつきが発生して、焼入れ・焼戻し後の耐摩耗特性が低下した。比較鋼ＡＮ−４は２段目焼鈍時の保持温度が低く、オーステナイトの生成量が少なく粒界における炭化物の個数割合を増やすことができないため、加工性が低下した。比較鋼ＡＭ−４は２段目の焼鈍温度が高く、焼鈍中に炭化物の溶解が促進したため、徐冷後に粒界炭化物を形成させることが難しくなり、更にパーライトが生成し、ビッカース硬さが１８０．０ＨＶを超えて加工性が低下した。比較鋼ＡＤ−３は２段目焼鈍における保持時間が短く、微細な炭化物を残した状態で徐冷を開始するため、粒界への炭化物の形成が抑えられ、粒内の炭化物の割合が高くなることから、加工性が低下した。比較鋼Ｚ−２は２段目焼鈍における保持時間が長く、炭化物の溶解が促進したため、加工性が低下した。比較鋼ＡＡ−４は２段目焼鈍から６５０℃までの冷却速度が小さく、生産性が低下するとともに、徐冷後の組織に粗大な炭化物が形成することにより、焼入れ・焼戻し後に残存する粗大な炭化物を起点として亀裂が発生し、耐摩耗特性が低下した。比較鋼ＡＰ−２は２段目焼鈍から６５０℃までの冷却速度が大きく、冷却時にパーライト変態が生じて硬さは増加するため、加工性が低下した。
【００９３】
【表６−１】
0006728929.tif 000009
【００９４】
【表６−２】
0006728929.tif 000010
【００９５】
図１に、粒内炭化物個数に対する粒界炭化物個数の比率と加工性評価時の打ち抜き加工音量との関係を示す。個数比率が１を超える場合に打ち抜き加工音量は１００ｄＢ未満であり、鋼材の成形に要するエネルギーが低下し、加工性に優れることがわかる。
図２に、種々の添加元素を有した鋼サンプルにおいて、粒内炭化物個数に対する粒界炭化物個数の比率と加工性評価時の打ち抜き加工音量との関係を示す。個数比率が１を超える場合に打ち抜き加工音量は１００ｄＢ未満であり、鋼材の成形に要するエネルギーが低下し、加工性に優れることがわかる。
図３に、鋼中のＳ含有量と、ブロックオンリング試験後のブロック試験片の重量減少量を示す。Ｓ含有量が０．０１０％を超える場合に、潤滑油／鋼材表面に硬いトライボフィルムが形成されることから、顕著に耐摩耗性が向上することが明らかである。
図４に、種々の添加元素を有した鋼サンプルにおいて、鋼中のＳ含有量とブロックオンリング試験後のブロック試験片の重量減少量を示す。図３と同様に、Ｓ含有量が０．０１０％を超える場合に、潤滑油／鋼材表面に硬いトライボフィルムが形成されるため、顕著に耐摩耗性が向上することは明らかである。
【図１】
0006728929.tif 000011
【図２】
0006728929.tif 000012
【図３】
0006728929.tif 000013
【図４】
0006728929.tif 000014